(57)【特許請求の範囲】
【請求項１】
（Ａ）透明性熱可塑性樹脂１００質量部に対して、（Ｂ）クロロホルム溶液中で測定した場合に、少なくとも３４０〜４１０ｎｍの範囲に吸収帯を持つ紫外線吸収剤０．３〜３．０質量部を含有し、該（Ｂ）成分がジエチルアミノヒドロキシベンゾイルヘキシルベンゾエート、メチルエチルアミノヒドロキシベンゾイルヘキシルベンゾエート、ジメチルアミノヒドロキシベンゾイルヘキシルベンゾエート、エチルプロピルアミノヒドロキシベンゾイルヘキシルベンゾエート、及びジプロピルアミノヒドロキシベンゾイルヘキシルベンゾエートから選ばれる少なくとも１種であることを特徴とする熱可塑性透明組成物。
【請求項２】
透明性熱可塑性樹脂が、ポリカーボネート樹脂である請求項１に記載の熱可塑性透明組成物。
【請求項３】
厚み０．８ｍｍの成形体における波長４１０ｎｍの光線の透過率が１％以下であり、ヘーズ値が２％以下である請求項１又は２に記載の熱可塑性透明組成物。
【請求項４】
厚み２ｍｍの成形体における波長４１０ｎｍの光線の透過率が１％以下であり、ヘーズ値が２％以下である請求項１又は２に記載の熱可塑性透明組成物。
【請求項５】
請求項１〜４のいずれかに記載の熱可塑性透明組成物を成形してなり、波長４１０ｎｍの光線を遮断し、かつ透明性を有することを特徴とする成形体。
【請求項６】
請求項１〜４のいずれかに記載の熱可塑性透明組成物を射出成形してなる請求項５に記載の成形体。
【請求項７】
請求項５又は６に記載の成形体を少なくとも含む積層構造を有することを特徴とする成形体。
【請求項８】
請求項１〜４のいずれかに記載の熱可塑性透明組成物と他の透明性熱可塑性樹脂を共押出してなる請求項７に記載の成形体。
【請求項９】
請求項１〜４のいずれかに記載の熱可塑性透明組成物と他の透明性熱可塑性樹脂をそれぞれ個別に押出しして成形体を成形し、得られた個別成形体を貼り合わせてなる請求項７に記載の成形体。
【請求項１０】
照明器具カバー、サングラスレンズ、フォトレジストまたは、透明なオフィスオートメーション製品、電気製品もしくは電子製品のハウジングまたは医療器具の用途に用いられる請求項５〜９のいずれかに記載の成形体。
【発明の詳細な説明】
【技術分野】
【０００１】
本発明は、特定波長の光線を遮断する熱可塑性透明組成物およびその成形体に関し、さらに詳しくは、光学分野、電気電子分野、医療用材料分野などに用いられる、４１０ｎｍの波長光に対して吸収能を持つ、熱可塑性透明組成物およびその成形体に関するものである。
【背景技術】
【０００２】
４１０ｎｍ波長光は、害虫などに対する光誘導性が顕著であり、透明で熱可塑性があり、４１０ｎｍ波長光が遮断できる素材が開発できれば、例えば照明器具カバーへ応用し、防虫性に優れた照明器具などへも発展させることも可能となることから、かかる素材の開発が待ち望まれている。
しかしながら、従来の紫外線吸収剤では、４００ｎｍ以上の波長域に吸収を持つ透明な樹脂組成物は殆どない。ＴｉＯ2等のある種の金属酸化物は４００ｎｍ以上の波長域での透過率を制御出来るが、遮断性を十分に確保しようとすると、透明性が犠牲になるため、透明性が求められる用途には使用できない。また、一部の蛍光増白剤では４００ｎｍ以上の波長領域で吸収帯を持つものがあるが、経時的に性能が劣化し、成形体が実用とならない。【０００３】
一般に、ポリカーボネート樹脂は、耐衝撃特性や耐熱性に優れ、様々な分野において幅広く利用されているが、耐候性の面でやや問題を有しており、通常の太陽光源だけでなく、高圧水銀ランプやメタルハライドランプの光を照射した場合でも、好ましくない黄色変化等を起こすことがある。
このため、従来ではポリカーボネート樹脂に種々の光安定剤が単独あるいは複数種含有された樹脂組成物が使用されており、また提案されている。
例えば、ポリカーボネート樹脂にベンゾトリアゾール化合物からなる紫外線吸収剤とクマリン化合物及びナフタルイミド化合物から選ばれる蛍光増白剤が添加されたポリカーボネート樹脂組成物が提案されている（特許文献１）。また、ポリカーボネート樹脂にトリアジン化合物からなる紫外線吸収剤とクマリン化合物及びナフタルイミド化合物から選ばれる蛍光増白剤が添加されたポリカーボネート樹脂組成物が提案されている（特許文献２）。
しかしながら、これらのポリカーボネート樹脂組成物は、未だ十分な耐候性を有しているとは言えず、また、４１０ｎｍの波長光をカットするものでもない。【０００４】
また、近年、透明性と耐候性とを併せ持つ熱可塑性透明組成物への要求が高まり、酸化チタン（ＴｉＯ2 ）や酸化亜鉛（ＺｎＯ）の微粉末を添加することにより耐候性の向上が図られているが（特許文献３及び特許文献４）、十分な透明性が得られてはいない。酸化亜鉛の微粉末を添加することにより透明性を確保したフィルムが提案されており（特許文献５）、また、透明性と耐候性とを併せ持つ熱可塑性透明組成物として、ポリカーボネートなどの樹脂組成物に、紫外線吸収剤と酸化チタンや酸化亜鉛の微粉末を添加した熱可塑性透明組成物が提案されている（特許文献６）。【０００５】
このように紫外線吸収剤と熱可塑性樹脂からなる樹脂組成物は公知であるが、可視光と紫外光領域の境界領域の光を効果的に吸収遮断できる、透明な樹脂組成物は知られていない。前述のように、４１０ｎｍ波長光は、害虫などに対する光誘導性が顕著であり、４１０ｎｍの波長光を遮断できる透明な素材が開発されれば、例えば防虫性に優れた照明器具等として、光学分野、電気電子分野、医療用材料分野などに広くに用いることが見込まれる。かかる背景から、特に４１０ｎｍの波長光をカットする素材の登場が強く望まれている。【０００６】
【特許文献１】特開平７−１９６９０４号公報
【特許文献２】特開平１０−１７６１０３号公報
【特許文献３】特開平６−２３８８２９号公報
【特許文献４】特開平７−１７３３０３号公報
【特許文献５】特開２０００−３０９１００号公報
【特許文献６】特開２００４−３３１６７９号公報
【発明の開示】
【０００７】
本発明は、上記事情に鑑みなされたもので、透明性に優れ、かつ４１０ｎｍの波長光をカットする性能を有する熱可塑性組成物及びその成形体を提供することを目的とするものである。
【０００８】
本発明者らは、上記課題を解決するために鋭意研究を重ねた結果、ポリカーボネートなどの透明性熱可塑性樹脂に、特定の吸収帯を持つ紫外線吸収剤を特定量配合することにより、透明性に優れ、かつ４１０ｎｍの波長光をカットする性能を有する熱可塑性透明組成物及びその成形品が得られることを見出した。なお、ここで「４１０ｎｍの波長光をカットする」とは、所定の厚みの成形品において、４１０ｎｍの光線透過率が１％以下であることを表す。これは４１０ｎｍの光線透過率が1％より多いと十分な防虫性が得られないためである。本発明は、かかる知見に基づいて完成したものである。
【０００９】
すなわち、本発明は、以下の熱可塑性透明組成物及びその成形体を提供するものである。
（１）  （Ａ）透明性熱可塑性樹脂１００質量部に対して、（Ｂ）クロロホルム溶液中で測定した場合に、少なくとも３４０〜４１０ｎｍの範囲に吸収帯を持つ紫外線吸収剤０．３〜３．０質量部を含有し、該（Ｂ）成分がジエチルアミノヒドロキシベンゾイルヘキシルベンゾエート、メチルエチルアミノヒドロキシベンゾイルヘキシルベンゾエート、ジメチルアミノヒドロキシベンゾイルヘキシルベンゾエート、エチルプロピルアミノヒドロキシベンゾイルヘキシルベンゾエート、及びジプロピルアミノヒドロキシベンゾイルヘキシルベンゾエートから選ばれる少なくとも１種であることを特徴とする熱可塑性透明組成物。
（２）  透明性熱可塑性樹脂が、ポリカーボネート樹脂である（１）の熱可塑性透明組成物。
（３）  厚み０．８ｍｍの成形体における波長４１０ｎｍの光線の透過率が１％以下であり、ヘーズ値が２％以下である（１）又は（２）の熱可塑性透明組成物。
（４）  厚み２ｍｍの成形体における波長４１０ｎｍの光線の透過率が１％以下であり、ヘーズ値が２％以下である（１）又は（２）の熱可塑性透明組成物。
【００１０】
（５）  （１）〜（４）のいずれかの熱可塑性透明組成物を成形してなり、波長４１０ｎｍの光線を遮断し、かつ透明性を有することを特徴とする成形体。
（６）  （１）〜（４）のいずれかの熱可塑性透明組成物を射出成形してなる（５）の成形体。
（７）  （５）又は（６）の成形体を少なくとも含む積層構造を有することを特徴とする成形体。
（８）  （１）〜（４）のいずれかの熱可塑性透明組成物と他の透明性熱可塑性樹脂を共押出してなる（７）の成形体。
（９）  （１）〜（４）のいずれかの熱可塑性透明組成物と他の透明性熱可塑性樹脂をそれぞれ個別に押出しして成形体を成形し、得られた個別成形体を貼り合わせてなる（７）の成形体。
（１０）  照明器具カバー、サングラスレンズ、フォトレジストまたは、透明なオフィスオートメーション製品、電気製品もしくは電子製品のハウジングまたは医療器具の用途に用いられる（５）〜（９）のいずれかの成形体。
【発明の実施の形態】
【００１１】
本発明において、（Ａ）成分の透明性熱可塑性樹脂としては、ポリカーボネート樹脂、ポリエチレン，ポリプロピレン，ポリブチレン等のポリオレフィン樹脂、ポリ塩化ビニル樹脂、ポリ塩化ビニリデン樹脂、ポリ酢酸ビニル樹脂、ポリビニルアルコール樹脂、塩素化ポリエチレン樹脂、エチレン−αオレフィン共重合体、プロピレン−αオレフィン共重合体、エチレン−塩化ビニル共重合体、エチレン−酢酸ビニル共重合体、四フッ化エチレン−エチレン共重合体、四フッ化エチレン−六フッ化プロピレン共重合体、ポリフッ化ビニル樹脂、ポリフッ化ビニリデン樹脂、透明ポリアミド樹脂、ポリエチレンテレフタレート樹脂、ポリエチレンナフタレート樹脂等が挙げられる。これらは１種を単独で用いても良く、２種以上を組み合わせても良いが、本発明においては、透明性が良好な成形品が得られる点から、ポリカーボネート樹脂が好ましい。
【００１２】
上記のポリカーボネート樹脂としては、その化学構造や製造法については特に制限はなく種々のものを用いることができる。例えば、二価フェノールとカーボネート前駆体との反応により製造される芳香族ポリカーボネート樹脂が好適に用いられる。
この二価フェノールとしては、種々のものが用いられる。例えば、２，２−ビス（４−ヒドロキシフェニル）プロパン、ビス（４−ヒドロキシフェニル）メタン、１，１−ビス（４−ヒドロキシフェニル）エタン、２，２−ビス（４−ヒドロキシ−３，５−ジメチルフェニル）プロパン、４，４'−ジヒドロキシジフェニル、１，１−ビス（４−ヒドロキシフェニル）シクロヘキサン、ビス（４−ヒドロキシフェニル）エーテル、ビス（４−ヒドロキシフェニル）スルフィド、ビス（４−ヒドロキシフェニル）スルホン、ビス（４−ヒドロキシフェニル）スルホキシド、ビス（４−ヒドロキシフェニル）ケトン、ハイドロキノン、レゾルシン、カテコールなどが好適なものとして挙げられる。これら二価フェノールの中でも、ビス（ヒドロキシフェニル）アルカン、特に２，２−ビス（４−ヒドロキシフェニル）プロパン〔ビスフェノールＡ〕が好ましい。そして、これらの二価フェノールは、それぞれ単独で用いてもよいし、二種以上を混合して用いてもよい。
【００１３】
また、二価フェノールと反応させるカーボネート前駆体としては、カルボニルハライド、カルボニルエステル、またはハロホルメートなどを用いることができる。さらに具体的には、ホスゲン、二価フェノールのジハロホーメート、ジフェニルカーボネート、ジメチルカーボネート、ジエチルカーボネートなどである。
このポリカーボネート樹脂の化学構造は、その分子鎖が線状構造または環状構造もしくは分岐構造を有しているものを用いることができる。このうち、分岐構造を有するポリカーボネート樹脂としては、分岐剤として、１，１，１−トリス（４−ヒドロキシフェニル）エタン、α，α'，α"−トリス（４−ビドロキシフェニル）−１，３，５−トリイソプロピルベンゼン、フロログルシン、トリメリット酸、イサチンビス（ｏ−クレゾール）などを用いて製造したものが好ましく用いられる。また、このポリカーボネート樹脂として、テレフタル酸などの２官能性カルボン酸、またはそのエステル形成誘導体などのエステル前駆体を用いて製造されたポリエステル−カーボネート樹脂を用いることもできる。さらに、これら種々の化学構造を有するポリカーボネート樹脂の混合物を用いることもできる。
【００１４】
これらポリカーボネート樹脂の粘度平均分子量は、通常１０，０００〜５０，０００、好ましくは１３，０００〜３５，０００、さらに好ましくは１５，０００〜２５，０００である。この粘度平均分子量（Ｍｖ）は、ウベローデ型粘度計を用いて、２０℃における塩化メチレン溶液の粘度を測定し、これより極限粘度［η］を求め、［η］＝１．２３×１０-5Ｍｖ0.83の式により算出した値である。
このようなポリカーボネート樹脂の分子量の調節には、フェノール、ｐ−ｔｅｒｔ−ブチルフェノール、ｐ−ドデシルフェノール、ｐ−ｔｅｒｔ−オクチルフェノール、ｐ−クミルフェノールなどが用いられる。
【００１５】
このポリカーボネート樹脂として、さらに、ポリカーボネート−ポリオルガノシロキサン共重合体を用いることもできる。この共重合体は、例えば、ポリカーボネートオリゴマーと、末端に反応性基を有するポリオルガノシロキサンとを、塩化メチレンなどの溶媒に溶解させ、これに二価フェノールの水酸化ナトリウム水溶液を加え、トリエチルアミンなどの触媒を用いて界面重縮合反応することにより製造することができる。この場合のポリオルガノシロキサン構造部分としては、ポリジメチルシロキサン構造、ポリジエチルシロキサン構造、ポリメチルフェニルシロキサン構造、ポリジフェニルシロキサン構造を有するものが好適に用いられる。
【００１６】
また、このポリカーボネート−ポリオルガノシロキサン共重合体としては、そのポリカーボネート部分の重合度が３〜１００であり、ポリオルガノシロキサン部分の重合度が２〜５００程度であるものが好適に用いられる。また、このポリカーボネート−ポリオルガノシロキサン共重合体におけるポリオルガノシロキサン部分の含有割合としては、０．５〜３０質量％、好ましくは０．５〜２０質量％であるものが好適である。さらに、このポリカーボネート−ポリオルガノシロキサン共重合体の粘度平均分子量は、１０，０００〜５０，０００、好ましくは１３，０００〜３５，０００、さらに好ましくは１５，０００〜２５，０００である。
【００１７】
本発明で用いられる（Ｂ）成分の紫外線吸収剤は、クロロホルム溶液中で測定した場合に、少なくとも３４０〜４１０ｎｍの範囲に吸収帯を持つ紫外線吸収剤を用いる。「少なくとも３４０〜４１０ｎｍの範囲に吸収帯を持つ」とは、分光光度計で測定した吸光度（入射光に対する透過光の強度から算出）が該吸収帯の範囲に有するものがあることである。このような紫外線吸収剤として、ベンゾフェノン系化合物、ベンゾトリアゾール系化合物、安息香酸エステル化合物、シアノアクリレート系化合物などが挙げられるが、ベンゾトリアゾール系化合物又は安息香酸エステル化合物が好ましく、特に安息香酸エステル化合物が好ましい。添加量はポリカーボネートなどの透明性熱可塑性樹脂１００質量部に対して０．３〜３．０質量部、好ましくは０．５〜２．５質量部、更に好ましくは１．０〜２．０質量部である。少なくとも３４０〜４１０ｎｍの範囲に吸収帯を持つ紫外線吸収剤を０．３〜３．０質量部配合することにより、４１０ｎｍの波長光に対して、良好な吸収能を持つ樹脂組成物が得られる。
【００１８】
上記の紫外線吸収剤として用いられるベンゾフェノン系化合物として、具体的には、例えば２−ヒドロキシ−４−ｎ−オクトキシベンゾフェノン、２−ヒドロキシ−４−メトキシ−ベンゾフェノン、２−ヒドロキシ−４−エトキシ−ベンゾフェノン等を挙げることができる。
また、上記のベンゾトリアゾール系化合物として、具体的には、例えば２−（２'−ヒドロキシ−５'−ｔｅｒｔ−オクチルフェニル）ベンゾトリアゾール、２−（２'−ヒドロキシ−３'，５'−ジ−ｔｅｒｔ−アミルフェニル）ベンゾトリアゾール、２−（２'−ヒドロキシ−５'−ｔｅｒｔ−ブチルフェニル）ベンゾトリアゾール、２−（２'−ヒドロキシ−３'，５'−ジ−ｔｅｒｔ−ブチルフェニル）ベンゾトリアゾール、２−〔２'−ヒドロキシ−３'，５'−ビス（α，α−ジメチルベンジル）フェニル〕−２Ｈ−ベンゾトリアゾール、２，２'−メチレン−ビス〔４−メチル−６−（ベンゾトリアゾール−２−イル）フェノール〕等を挙げることができる。
【００１９】
上記の安息香酸エステル化合物としては、具体的には、例えばジエチルアミノヒドロキシベンゾイルヘキシルベンゾエート、メチルエチルアミノヒドロキシベンゾイルヘキシルベンゾエート、ジメチルアミノヒドロキシベンゾイルヘキシルベンゾエート、エチルプロピルアミノヒドロキシベンゾイルヘキシルベンゾエート、ジプロピルアミノヒドロキシベンゾイルヘキシルベンゾエート等を挙げることができる。
【００２０】
上記のシアノアクリレート系化合物として、具体的には、例えば２−エチル−２−シアノ−３，３−ジフェニルアクリレート、２−エチルヘキシル−２−シアノ−３，３−ジフェニルアクリレート、１，３−ビス−〔２'−シアノ−３，３'−ジフェニルアクリロイルオキシ〕−２，２−ビス−〔（２−シアノ−３'，３'−ジフェニルアクリロイル）オキシ〕メチルプロパン等を挙げることができる。
【００２１】
本発明においては、アクリルポリマーに紫外線吸収ユニットがグラフト重合した化合物も、（Ｂ）成分の紫外線吸収剤として使用することができる。これは、アクリルポリマーのポリマー鎖に紫外線の吸収能を有する紫外線吸収ユニットをグラフト重合により導入した構造の化合物である（以下、「高分子型紫外線吸収剤」と称することもある。）。このアクリルポリマーを構成するアクリルモノマーとしては、アクリル酸、メタアクリル酸、アクリル酸アルキルエステル、メタアクリル酸アルキルエステル、アクリルアミド、メタアクリルアミド、これらのアクリルモノマーと共重合性の二重結合を有するビニル化合物との共重合ポリマー等が挙げられる。この共重合性ビニル化合物としては、例えばメチルビニルエーテル、エチルビニルエーテル等のアルキルビニルエーテル；酢酸ビニル、エチルビニル、２− エチルヘキシルビニル等のアルキルビニルエステル；スチレン、無水マレイン酸などが挙げられる。これらのアクリルポリマーの数平均分子量は、２０，０００〜２００，０００のものであり、５０，０００〜２００，０００のものが好ましい。
【００２２】
このアクリルポリマーに導入する紫外線吸収ユニットとしては、紫外線吸収能を有する化合物であればよく、例えば上述したベンゾフェノン系化合物、ベンゾトリアゾール系化合物、シアノアクリレート系化合物、安息香酸エステル化合物などが挙げられる。これらの化合物をグラフト重合によりアクリルポリマーのポリマー鎖に導入する。この場合、アクリルポリマーに導入された紫外線吸収ユニットの割合は、紫外線吸収剤の全質量に対して４０〜９０質量％であり、好ましくは５０〜８０質量％である。
高分子型紫外線吸収剤としては、紫外線吸収ユニットがベンゾトリアゾール化合物又は安息香酸エステル化合物、特に安息香酸エステル化合物であって、アクリルポリマーの数平均分子量が５０，０００〜２００，０００のものが好ましい。高分子型紫外線吸収剤は、一種を単独で用いても二種以上を組み合わせて用いてもよく、また、上述した紫外線吸収剤と併用してもよい。
【００２３】
本発明の熱可塑性透明組成物には、本発明の効果を損なわない範囲で必要に応じて、安定剤（酸化防止剤、分散剤等）、離型剤、着色剤（染料、顔料）等の添加剤を配合することができる。酸化防止剤としては、ペンタエリスリチル−テトラキス［ ３−（３，５−ジ−ｔ−ブチル−４−ヒドロキシフェニル）プロピオネート］ 等のフェノール系酸化防止剤、亜リン酸エステル、トリス（２，４−ジ−ｔ−ブチルフェニル）フォスファイト等のリン系酸化防止剤及びジラウリル−３，３' −チオジプロピオネート等のイオウ系酸化防止剤等が挙げられる。分散剤としてはステアリン酸マグネシウム等が挙げられる。離型剤としては、モノグリセリンステアレート、ポリエチレンテトラステアレート等が挙げられる。酸化防止剤及び離型剤には、ラジカル捕捉剤や酸中和剤が含まれていてもよい。着色剤としては一般に使用される顔料などが用いられる。これらの添加剤の配合量は、熱可塑性透明組成物１００質量部に対して１質量部以下が好ましい。
【００２４】
本発明の熱可塑性透明組成物の製造方法については、上記（Ａ）および（Ｂ）成分に、必要に応じて上記添加剤を、成形品の要求特性に見合う配合割合において配合し、混練すればよい。ここで用いる混合機や混練機としては、通常用いられている機器、例えばリボンブレンダー、ドラムタンブラーなどで予備混合して、ヘンシェルミキサー、バンバリーミキサー、単軸スクリュー押出機、二軸スクリュー押出機、多軸スクリュー押出機、コニーダなどによることができる。混練の際の加熱温度は、通常２４０〜３００℃の範囲で適宜選択される。この溶融混練成形としては、押出成形機、特にベント式の押出成形機の使用が好ましい。なお、熱可塑性樹脂以外の含有成分は、予め、熱可塑性樹脂と溶融混練、すなわちマスターバッチとして添加することもできる。
【００２５】
本発明の熱可塑性透明組成物は、上記の溶融混練成形により得られた混練物、あるいは、ペレットを原料として、射出成形法，射出圧縮成形法，押出成形法，ブロー成形法，プレス成形法，発泡成形法などにより、各種の成形体を製造することができる。この場合、前記各成分を溶融混練してペレット状の成形原料を製造し、ついで、このペレットを用いて射出成形や、射出圧縮成形による射出成形体を製造する方法が、特に好適である。また、この射出成形法として、ガス注入成形法を採用すると、引けがなく外観に優れるとともに、軽量化された成形体を得ることができる。
【００２６】
本発明の熱可塑性透明組成物を成形することにより、波長４１０ｎｍの光線を遮断し、かつ透明性を有する成形体、例えば、厚み０．８ｍｍの成形体における波長４１０ｎｍの光線の透過率が１．０％以下であり、ヘーズ値が２％以下である成形体、或いは厚み２ｍｍの成形体における波長４１０ｎｍの光線の透過率が１％以下であり、ヘーズ値が２％以下である成形体を得ることができる。
また、本発明の熱可塑性透明組成物と他の透明性熱可塑性樹脂を共押出ししてなる積層構造を有する成形体や、本発明の熱可塑性透明組成物と他の透明性熱可塑性樹脂をそれぞれ個別に押出しして成形体を成形し、得られた個別成形体を貼り合わせてなる積層構造を有する成形体を得ることもできる。
このようにして得られる本発明の熱可塑性透明組成物を用いた成形体は、照明器具カバー、サングラスレンズ、フォトレジストや、透明なオフィスオートメーション製品、電気製品もしくは電子製品のハウジング、各種の医療用材料等、光学分野、電気電子分野、医療用材料分野などに広く用いることができる。
【実施例】
【００２７】
次に、本発明を実施例により、更に詳しく説明するが、本発明は、これらの例によってなんら限定されるものではない。
なお、性能評価は、下記の測定方法に従って行なった。
初期ヘーズ値（％）；スガ試験機製、全自動直読ヘーズコンピューター  ＨＧＭ−２ＤＰ（Ｃ光源）を用いて、ＪＩＳ  Ｋ７１０５に準じて測定した。
分光透過率；１０μｇ／ｍｌのクロロホルム溶液を作成し、島津製作所製、自記分光光度計  ＵＶ−２４００ＰＣＳを用いて３５０〜７００ｎｍの分光透過率を測定した。【００２８】
実施例１〜６、比較例１〜８
（Ａ）ポリカーボネート樹脂（出光興産（株）製  ＰＣ−Ａ２２００）１００質量部に対して（Ｂ）紫外線吸収剤を第１表に示す配合割合で混合し、５０ｍｍ単軸押出し機(ＮＶＣ５０)にて２８０℃で溶融混練してペレット化した。得られたペレットを４４０ＫＮ射出成形機(東芝機械（株）製，ＩＳ４５ＰＶ)を用いて射出成形し、試験片（３０ｍｍ×４０ｍｍ×２ｍｍ）および試験片（３０ｍｍ×４０ｍｍ×０．８ｍｍ）を得た。試験片の上記による光学特性の評価結果を第１表に示す。【００２９】
なお、第１表で用いた（Ｂ）紫外線吸収剤は次の通りである。
Ｂ−０；ジエチルアミノヒドロキシベンゾイルヘキシルベンゾエート（ＢＡＳＦジャパン社製、ユピナールＡ、Ｐｌｕｓ、吸収帯２５０〜４１０ｎｍ）
Ｂ−１；２-(２'−ヒドロキシ−５'−tert-オクチルフェニル)ベンゾトリアゾール（ケミプロ化成社製、Ｋｅｍｉｓｏｒｂ７９、吸収帯２６０〜４００ｎｍ）
Ｂ−２；２-(４，６−ジフェニル−１，３，５−トリアジン−２−イル)−５−（ヘキシル）オキシフェノール（チバスペシャリティケミカルズ社製、Ｔｉｎｕｖｉｎ１５７７、吸収帯２４０〜４００ｎｍ）
Ｂ−３；２,２'-(１，４-フェニレン)ビス(４Ｈ−３，１−ベンゾオキサジン)(サイテック社製、ＵＶ−３６３８、吸収帯２７０〜３９０ｎｍ）【００３０】
【表１】
0005086802.tif 000002
【００３１】
【表２】
0005086802.tif 000003
【００３２】
第１表より以下のことが明らかとなった。
（１）本発明の熱可塑性透明組成物では、厚み０．８ｍｍの成形体における波長４１０ｎｍの光線の透過率が１％以下であり、ヘーズ値が２％以下、又は、厚み２ｍｍの成形体における波長４１０ｎｍの光線の透過率が１％以下であり、ヘーズ値が２％以下とすることができる（実施例１〜６）。
（２）本発明の熱可塑性透明組成物において３４０〜４１０ｎｍに吸収帯を持つ紫外線吸収剤が少なすぎると波長４１０ｎｍの光線の透過率が大きくなり、多すぎるとヘーズ値が悪化する（比較例１〜２）。
（３）３４０〜４１０ｎｍに吸収帯を有しない紫外線吸収剤を用いれば、波長４１０ｎｍの光線の透過率が大きくなる（比較例３〜８）。
【産業上の利用可能性】
【００３３】
本発明によれば、ポリカーボネートなどの透明性熱可塑性樹脂に、特定の吸収帯を持つ紫外線吸収剤を特定量配合することにより、波長４１０ｎｍの波長光に対して吸収能に優れた熱可塑性透明組成物及びその成形体を提供することができる。
本発明の熱可塑性透明組成物は、光学分野、電気電子分野、医療用材料分野などに広く用いることができ、例えば照明器具カバーに成型して、防虫性に優れた照明器具が得られる。